ШПАКЛЕВКА
FILLER

Изобретение касается составов шпаклевок для выравнивания поверхностей бетонных изделий.
Известна шпаклевка, содержащая, мас.%: жидкое стекло 10-18; мыло хозяйственное 2-3; мел молотый 40-50; кубовый остаток от вакуумной разгонки ацетилацетона 5-7; вода - остальное [1]. Состав шпаклевки включает токсичный компонент - кубовый остаток от вакуумной разгонки ацетилацетона.
Задача изобретения состоит в получении экологически безопасной шпаклевки и повышении водостойкости.
Технический результат достигается тем, что шпаклевка, содержащая жидкое стекло, мыло хозяйственное, мел молотый, воду, дополнительно содержит кварцевый песок, молотый с мелом до прохождения через сетку №014, при следующем соотношении компонентов, мас.%: жидкое стекло 16-18; мыло хозяйственное 0,5-1; указанный мел 16-18; указанный кварцевый песок 39,5-41,5; вода 24-26.
В таблице приведены составы шпаклевки.
Компоненты
Состав, мас.%
1
2
3
Жидкое стекло
18
17
16
Мыло хозяйственное
0,5
1
0,5
Мел молотый
16
17
18
Кварцевый песок молотый
41,5
40
39,5
Вода
24
25
26
Прочность сцепления с поверхностью бетона, МПа
1-1,5
1-1,5
1-1,5
В качестве жидкого стекла используется любое товарное стекло - натриевое или калиевое, в данном примере - натриевое с силикатным модулем 2,4 и удельным весом 1,3.
Мел и кварцевый песок размалывают до прохождения через сетку №014, смешивают. Стружку мыла хозяйственного растворяют в теплой (40-60°С) воде. К мыльному раствору добавляют жидкое стекло, перемешивают, затем вводят смешанные между собой мел и кварцевый песок. Полученную массу тщательно перемешивают. Шпаклевкой заполняют раковины и неровности поверхности бетонных изделий и оставляют до затвердевания.
Коэффициент размягчения по сравнению с прототипом (0,5) увеличивается и равен 0,7-0,8.
Источник информации
1. А.С.№1534033, СССР, 1990.